FR 2825379 A1 20021206 FR 0106997 A 20010529 EQUIPEMENTS D'EPITAXIE PAR JET MOLECULAIRE La présente invention concerne le domaine des équipements d'épitaxie par jet moléculaire. L'épitaxie par jet moléculaire consiste à envoyer des atomes ou des molécules à la surface d'un substrat dans un vide très poussé afin d'éviter toute interaction sur le parcours et minimiser la contamination qui provient des gaz résiduels du vide. Les molécules sont produites par chauffage et par évaporation sous vide (environ 10-10 Torr) dans une cellule communiquant avec l'enceinte d'épitaxie. Les matériaux utilisés en épitaxie peuvent être de nature différente et se présenter sous forme solide, liquide ou gazeuse. Ils sont les éléments constitutifs des alliages semi-conducteurs dit ''composés'' (Compound semiconductors) c'est à dire formés de 2 éléments chimiques simples au minimum. (Par exemple du Gallium et de l'Azote pour GaN ou nitrure de gallium ; le gallium, l'azote et l'arsenic pour GaAsN. Ils peuvent être aussi des matériaux de dopages des semi-conducteurs composés par exemple le Silicium et le Béryllium pour le dopage n ou p de GaAs. L'invention se rapporte à la réalisation de semiconducteurs composés contenant de l'azote ou''nitrures''tels que GaN, GaAsN, GaAsSbN ou les semi-conducteurs composés contenant de l'oxygène tel que ZnO ; les matériaux contenant de l'oxygène tels que les oxydes de Fer, les cuprates (supraconducteurs YBaCuO par exemple). D'autres matériaux peuvent être aussi réalisés comme les hydrures de silicium contenant de l'hydrogène. La croissance de nitrures se fait de façon efficace en utilisant un jet d'atomes (N), de molécules excitées (N2*) ou de radicaux NH, NH2 ou collectivement un mélange de ces espèces. On appelle plus loin ces espèces : les espèces réactives. De façon similaire pour la croissance d'oxydes on utilisera un jet d'atomes d'oxygène (0) et de molécules excitées (02*) ou des radicaux plus complexes. Ces espèces réactives sont produites à l'aide de sources à craquages. Ces sources à craquages permettent de communiquer de l'énergie aux molécules afin de casser les liaisons entre les atomes ou groupes d'atomes formant les molécules du gaz initial. Cette énergie est soit thermique c'est à dire que l'on introduit le gaz dans un volume chauffé. Cette température est de l'ordre de 1500 OC au maximum pour des raisons technologiques. Lorsque les températures nécessaires à un craquage efficace sont plus élevées on utilise une source à plasma où la température du plasma est beaucoup plus élevée (plusieurs milliers de degrés centigrades). Ces sources à plasma sont de plusieurs sortes : source à plasma continu (source plasma''DC'') ; à plasma ECR (pour''Electron Cyclotron Resonance'') ou le plus souvent en épitaxie par jets moléculaires à plasma radio-fréquence ou RF dite source plasma RF. De façon générale l'invention se rapporte à la croissance de couches minces sous vide nécessitant l'apport d'un ou plusieurs matériaux générés sous formes d'espèces atomiques ou d'espèces atomiques ou moléculaires excitées Par le contrôle des cellules d'évaporation et des sources, on crée un jet de molécules en direction du substrat ; on peut ainsi réaliser couche par couche des structures complexes permettant de réaliser des diodes laser, les transistors à forte mobilité d'électron (HEMT) ou bipolaires. La vitesse de croissance est de l'ordre de 1 à plusieurs um par heure. Le dépôt sous vide des couches semi-conductrices ou supraconductrices nécessite que les flux des divers matériaux arrivant sur les substrats soit tels que la croissance de la couche mince soit uniforme, c'est-à-dire qu'elle présente des propriétés (épaisseur, composition,...) constantes sur toute la surface du substrat. La surface de ces substrats peut être de quelques mm2 à plusieurs milliers de cm2. On mentionnera dans l'état de la technique le brevet américain US4424104 décrivant un équipement d'épitaxie comprenant une source d'évaporation fermée par une grille. Le but de la présente invention est de proposer un équipement permettant d'ajuster les caractéristiques du jet en cours d'utilisation. A cet effet, l'invention concerne selon son acception la plus générale un équipement d'épitaxie comprenant une enceinte d'épitaxie sous vide contenant un support du substrat, et à au moins une cellule d'évaporation sous vide du matériau d'épitaxie fermée par un diaphragme présentant des lumières et communiquant avec l'enceinte d'épitaxie par une bride de liaison caractérisé en ce qu'il comprend en outre une plaque mobile dont la section correspond à la section du diaphragme, placée en regard dudit diaphragme perforé. Cette plaque placée en regard du diaphragme provoque les rebonds des espèces réactives entre la surface extérieure du diaphragme, les parois de la plaque et les surfaces environnantes intérieures de l'enceinte d'épitaxie. La position (orientation, distance) entre les parois de la plaque et la surface extérieure du diaphragme permet d'ajuster les caractéristiques du flux d'espèces réactives, en particulier la variation de la position relative de la plaque et la surface extérieure du diaphragme permet de faire varier très fortement la quantité d'espèces réactives qui arrivent sur le substrat. De préférence, ladite plaque présente une section correspondant à la section dudit diaphragme. Selon une première variante, la plaque est mobile selon une direction perpendiculaire audit diaphragme. Avantageusement, la course de ladite plaque est de 10 millimètres. Selon une deuxième variante, la plaque est mobile angulairement pour former un dièdre variable avec le plan dudit diaphragme. De préférence, la plaque est formée dans une tôle d'acier métallique ou diélectrique (par exemple quartz, nitrure de bore. Selon un mode de réalisation particulier, la plaque est actionnée par un organe de liaison traversant la paroi de l'enceinte d'épitaxie par une traversée étanche. Selon une première solution de mise en oeuvre, le diaphragme présente des perforations. Selon une deuxième solution de mise en oeuvre, le diaphragme présente une lumière annulaire. La présente invention sera mieux comprise à la lecture de la description d'un exemple non limitatif de réalisation, faisant référence aux dessins annexés où : - la figure 1 représente une vue en coupe longitudinale de la cellule d'évaporation en position ouverte ; - la figure 2 représente une vue en coupe longitudinale de la source de plasma en position fermée ; - la figure 3 représente une vue de face de ladite source de plasma ; - la figure 4 représente une vue schématique du dispositif de commande. - les figures 5 et 6 représentent les courbes de concentration d'Azote dans le dépôt en fonction de la position de la plaque - la figure 7 est la courbe représentative de l'effet de la position de la plaque sur les dépôts réalisés sur le substrat. Les figures 1 et 2 représentent des vues schématiques de la cavité respectivement en position ouverte et fermée. La cavité est délimitée par une enveloppe tubulaire (1) fermée à l'aval par un diaphragme perforé (2). La structure de cette cavité est traditionnelle est n'est pas décrite plus en détail. Elle présente une plaque (3) de forme discale placée parallèlement au plan du diaphragme. Elle est réalisée en tôle métallique. Elle présente une section de 20 mm, correspondant sensiblement à la section de la source (1). Cette plaque peut être déplacée entre une position de fermeture où elle est accolée au diaphragme, et une position d'ouverture où elle est écartée d'une distance maximale de l'ordre de 10 mm. Elle est actionnée par un mécanisme représenté en figure 4, comprenant une tige de commande (4) traversant la paroi de l'enceinte d'épitaxie (5). La plaque est guidée par quatre tiges (7 à 10). Le jet moléculaire est formé au niveau d'une zone annulaire (6) entourant la plaque (3). Les effets de l'invention sur la composition du nitrures GaAsN sont explicités par les résultats pratiques suivant. La courbe de la figure 5 montre la concentration d'azote mesurée par la technique familière dans le domaine de la spectrométrie d'ions secondaires (SIMS) dans une couche de matériau GaAsxN1-X. réalisée par épitaxie où x est la concentration de l'arsenic et 1-x celle de l'azote. La couche a été réalisée en utilisant deux cellules d'effusion, une pour générer le jet de gallium, l'autre le jet d'arsenic. Le jet d'azote est produit par une source plasma RF équipée de la présente invention. La plaque est positionnée à différentes distances du diaphragme durant la croissance de la couche, on observe sur la courbe une série de paliers qui correspondent chacun à chaque position de la plaque, la hauteur du palier donne la concentration d'azote mesurée par la technique SIMS en atomes par cm3, la longueur du palier en unité de um indiqué en abscisse donne la durée pendant laquelle la plaque est laissée à la même position. On observe que la dynamique de réglage entre les positions extrêmes est très élevée puisqu'on mesure environ 2 10+17 atomes par cm3 pour la position de la plaque la plus proche utilisée dans cette expérience et prés de 2.8 10 atomes par cm3 dans la position la plus ouverte utilisée dans cette expérience. La figure 6 est une courbe similaire réalisée à l'aide de la même technique SIMS sur une couche similaire de GaAsxN,-,. mais où on a converti les concentrations en atomes par cm3 en % de l'élément simple dans l'alliage complet. Cette courbe montre que pour cette couche particulière on a put faire varier là où on le souhaite la concentration de l'azote dans la couche entre une valeur sensiblement négligeable et une valeur égale à 1. 2%. Ces valeurs sont des ordres de grandeurs des valeurs habituellement recherchées par les utilisateurs. L'invention permet en outre de créer une diffusion des espèces réactives améliorant sensiblement l'homogénéité du dépôt au niveau du ou des substrats. Afin de montrer cet effet on a réalisé l'expérience suivante : Les courbes de la figure 7 montrent la composition en azote en % (échelle de gauche) et l'épaisseur de la couche en angström (échelle de droite), l'abscisse est la distance où la mesure est faite par rapport au centre du substrat (wafer) en mm. La mesure est faite par diffraction de rayon X une technique qui permet de mesurer l'épaisseur d'une couche mince et la concentration des divers éléments qui la composent sur plusieurs points de la surface du substrat. On observe que l'allure de la variation d'épaisseur est sensiblement l'inverse de celle de l'épaisseur. On voit que la concentration d'azote est faible là où l'épaisseur est forte (centre de la couche position zéro) et forte là où l'épaisseur est plus faible. Le flux incident des espèces azote réactives est le produit de la concentration par l'épaisseur, ce produit est fait et représenté par la courbe du haut (carrés). Cette courbe représente la valeur V du flux des espèces azote réactives arrivant sur la surface du substrat. Le calcul à partir des valeurs V relevées sur la courbe montre une uniformité inférieure à 1.7%. L'uniformité est ici définie comme (Vmax-Vmin) divisée par la valeur moyenne de V égale à (Vmax + Vmin) divisée par deux. REVENDICATIONS 1-Équipement d'épitaxie comprenant une enceinte d'épitaxie sous vide contenant un support du substrat, et à au moins une cellule d'évaporation sous vide du matériau d'épitaxie fermée par un diaphragme présentant au moins une lumière et communiquant avec l'enceinte d'épitaxie par une bride de liaison caractérisé en ce qu'il comprend en outre une plaque mobile dont la section correspond à la section du diaphragme, placée en regard dudit diaphragme perforé. 2-Équipement d'épitaxie selon la revendication 1 caractérisé en ce que ladite plaque présente une section correspondant à la section dudit diaphragme. 3-Équipement d'épitaxie selon la revendication 1 ou 2 caractérisé en ce que ladite plaque est mobile selon une direction perpendiculaire audit diaphragme. 4-Équipement d'épitaxie selon la revendication 3 caractérisé en ce que la course de ladite plaque est de 10 millimètres. 5-Équipement d'épitaxie selon la revendication 1 ou 2 caractérisé en ce que ladite plaque est mobile angulairement pour former un dièdre variable avec le plan dudit diaphragme. 6-Équipement d'épitaxie selon l'une quelconque des revendications précédentes caractérisé en ce que la plaque est formée dans une tôle métallique ou diélectrique (par exemple quartz, nitrure de bore). 7 - Équipement d'épi taxie selon l'une quelconque des revendications précédentes caractérisé en ce que la plaque est actionnée par un organe de liaison traversant la paroi de l'enceinte d'épitaxie par un manchon étanche. 8 - Équipement d'épitaxie selon l'une quelconque des revendications précédentes caractérisé en ce que le diaphragme présente des perforations. 9 - Équipement d'épitaxie selon l'une quelconque des revendications 1 à 7 caractérisé en ce que le diaphragme présente une lumière annulaire.